フェライトコア本体と、このフェライトコア本体の外面を被覆する耐熱性を有するゴム層とを具備していることを特徴とするフェライトコア。前記ゴムは、シリコン系ゴム、エチレンプロピレン系ゴムのいずれかであることを特徴とする請求項1記載のフェライトコア。前記ゴムは、発泡ゴムであることを特徴とする請求項1記載のフェライトコア。前記ゴムは、シリコン系ゴム及びエチレンプロピレン系ゴム以外のゴムであることを特徴とする請求項1記載のフェライトコア。フェライトコア本体と、このフェライトコア本体の外面を被覆する耐熱性塗料層とを具備していることを特徴とするフェライトコア。フェライトコアには温度依存という特性がある。すなわち、一般的に140°Cキュリー温度を境目にして、キュリー温度を超えるとノイズ除去能力が格段に低下するのである。従って、従来のフェライトコアはキュリー温度を超えるような環境下では使用することができないものとされていた。本発明は、上記事情に鑑みて創案されたもので、キュリー温度を超えるような環境下であっても使用することができるフェライトコアを提供することを目的としている。本発明に係るフェライトコアは、フェライトコア本体と、このフェライトコア本体の外面を被覆する耐熱性を有するゴム層とを備えている。本発明に係るフェライトコアは、ゴム層によってフェライトコア本体の外面が被覆されているので、フェライトコア本体がキュリー温度に達するまでの時間を延長することができる。すなわち、高温下でもノイズ除去能力を維持することができる。このため、このフェライトコアであれば、従来のものでは使用できなかった環境下、例えば、自動車等の乗り物や、動力用モータの電源用又は信号線ケーブルにも使用することができる。また、ゴム層で被覆されているので、耐衝撃性の向上という効果もある。本発明の実施の形態に係るフェライトコア100は、ケーブル挿通穴130が中心部分に形成された略円環状体のフェライトコアであって、略円環状のフェライトコア本体110と、このフェライトコア本体110の外面を被覆するゴム層120とを備えており、前記ゴム層120は、耐熱性を有するゴムから構成されている。このフェライトコア100は、パソコンやデジタル家電製品等の電気電子機器の電源用又は信号線ケーブルや、自動車等の乗り物や動力用モータ等の電源用又は信号線ケーブルから輻射するノイズを抑制するのに使用されるものであって、ここでは酸化鉄と少量のZn又はMn系の金属酸化物等を混合焼結させて製造されたものである。図2に示す略円環状のフェライトコア本体110は、円筒形の物体としてみた場合、上面に該当する上側面111と、下面に該当する下側面112と、周面に該当する外側面113と、内周面に該当する内側面114との4つの面によって外面が構成されている。この4つの面上側面111、下側面112、外側面113、内側面114すべてをゴム層120で被覆するのである。ゴム層120を構成するゴムとしては、シリコン系ゴム、エチレンプロピレン系ゴムの2種を使用した。また、それぞれの膜厚は以下の通りである。第1実施例シリコン系ゴム、膜厚2mm第2実施例エチレンプロピレン系ゴム、膜厚2mm比較例ゴム層120の被覆なし、フェライトコア本体110に相当する。これらのゴム層120を有するフェライトコア100を恒温槽内に設置し、温度負荷を加えながら、恒温槽のスイッチを入れた時間から1分ごとにインピーダンス値を測定した。第1実験例ピーク周波数が700kHzのフェライトコア本体110をゴム層120で被覆したものを用いる。図3に示すように、シリコン系ゴムでゴム層120を構成したフェライトコア100では、雰囲気温度が約160°Cになった時点でインピーダンス値が急激に低下した。これは、エチレンプロピレン系ゴムでゴム層120を形成したものも、ゴム層120の被覆がないものであっても同様である。従って、雰囲気温度が約160°Cになると、フェライトコア本体110の温度がキュリー温度である140°Cになると考えられる。なお、その際のインピーダンス値は、700kHzにおいて約15Ωである。一方、図4に示すように、インピーダンス値が約15Ωに達するのは、シリコン系ゴムでゴム層120を構成したフェライトコア100では加熱を開始してから37分後、エチレンプロピレン系ゴムでゴム層120を構成したものでは加熱を開始してから30分後である。一方、ゴム層120の被覆がないものフェライトコア本体110に相当するは、インピーダンス値が約15Ωに達するのは、加熱を開始してから30分後である。かかる結果からすると、シリコン系ゴムのゴム層120で被覆されたものはともかく、エチレンプロピレン系ゴムのゴム層120で被覆されたものは、なんらゴム層120で被覆されていない裸のフェライトコアフェライトコア本体110に相当すると同等の性能しか発揮できないようにも思われる。しかしながら、ゴム層120の被覆がない裸のフェライトコアフェライトコア本体110に相当するでは、39分経過時のインピーダンス値が約10Ω、48分以降のインピーダンス値は約2Ωとなり、それ以降は約2Ωのままである。これに対し、シリコン系ゴムのゴム層120で被覆されているフェライトコア100では、40分経過時点でのインピーダンス値は約15Ω、50分経過時点でも約9Ωのインピーダンス値を維持している。約5Ω以下となるのは54分経過時である。また、エチレンプロピレン系ゴムのゴム層120で被覆されているフェライトコア100では、40分経過時点でのインピーダンス値は約13Ω、50分経過時点でも約5Ωのインピーダンス値を維持している。これらのことから判明するのは、ゴム層120で被覆されているフェライトコア100は、キュリー温度に達してからの劣化速度がゴム層120の被覆なしの裸のフェライトコアフェライトコア本体110に相当するより遅いという点である。すなわち、これは、ゴム層120で被覆されているフェライトコア100は、裸のものより長時間にわたって機能を維持しているということである。第2実験例ピーク周波数が2MHzのフェライトコア本体110をゴム層120で被覆したものを用いる。図5に示すように、シリコン系ゴムでゴム層120を構成したフェライトコア100では、雰囲気温度が約160°Cになった時点でインピーダンス値が急激に低下した。これは、エチレンプロピレン系ゴムでゴム層120を形成したものも同様である。ただし、ゴム層120の被覆がないものにあっては、雰囲気温度が約140°Cの時点でインピーダンス値が急激に低下している。従って、雰囲気温度が140°Cになるとゴム層120の被覆がないいわゆる裸のフェライトコアフェライトコア本体110に相当するはキュリー温度に達し、ゴム層120の被覆があるフェライトコアは雰囲気温度が160°Cになった時点でキュリー温度に達するものと考えられる。なお、その際のインピーダンス値は、2MHzにおいて約6Ωである。一方、図6に示すように、インピーダンス値が6Ωに達するのは、シリコン系ゴムでゴム層120を構成したフェライトコア100では加熱を開始してから約18分後、エチレンプロピレン系ゴムでゴム層120を構成したものでは加熱を開始してから約17分後である。一方、ゴム層120の被覆がないフェライトコアフェライトコア本体110に相当するのインピーダンス値が6Ωに達するのは、加熱を開始してから15分後である。これに対し、シリコン系ゴムのゴム層120で被覆されているフェライトコア100では、20分経過時点でのインピーダンス値は約4Ω、21分経過して初めて約2Ωに低下する。また、エチレンプロピレン系ゴムのゴム層120で被覆されているフェライトコア100では、18分経過時点でのインピーダンス値は約5Ωのインピーダンス値を維持している。これらのことから判明するのは、ゴム層120で被覆されているフェライトコア100は、キュリー温度に達してからの劣化速度がゴム層120の被覆なしの裸のものより遅いという点である。すなわち、これは、ゴム層120で被覆されているフェライトコア100は、裸のものより長時間にわたって機能を維持しているということである。これは、ピーク周波数が異なるフェライトコアであっても同じ傾向である。これらの実験からわかることは、キュリー温度を超えるような環境下でも、ゴム層120が形成されたフェライトコア100であれば、ノイズ除去能力を喪失することなく使用することができることが判明した。これは、フェライトコア本体110に被覆されたゴム層120によって、フェライトコア本体110の温度上昇が阻害されたことに起因すると考えられる。なお、上述した説明では、フェライトコア本体110は、略円環状であるとしたが、図角筒状であってもよいし、2つ以上のフェライトコア本体110を組み合わせることで筒状となるタイプのものであってもよい。ただし、2つ以上のフェライトコア本体110を組み合わせることで筒状となるタイプのものは、他のフェライトコア本体110と接する面には、ゴム層120は被覆されない。なお、上述した実施の形態では、シリコン系ゴムやエチレンプロピレン系ゴムの耐熱性を有するゴムでゴム層120を形成した。しかし、これに限定されるものではない。例えば、前記ゴムとして発泡ゴムを用いても、シリコン系ゴムやエチレンプロピレン系ゴムと同等の効果を得ることができる。また、前記ゴムとしてシリコン系ゴムやエチレンプロピレン系ゴム以外のゴム例えば、スチレン系ゴム等を用いても、シリコン系ゴムやエチレンプロピレン系ゴムと同等の効果を得ることができる。また、ゴム層120の代わりに耐熱性塗料で耐熱性塗料層を形成しても同等の効果が生じるのはいうまでもない。